Шихта для производства пористого заполнителя
CHARGE FOR PRODUCTION OF POROUS AGGREGATE

Изобретение относится к производству пористых заполнителей для бетонов.
Известна шихта для производства пористого заполнителя, содержащая, мас. %: глину 70,0-80,0; дробленый шунгит 15,0-20,0; отходы минеральной ваты 5,0-10,0 [1].
Задачей изобретения является повышение прочности пористого заполнителя.
3
Технический результат достигается тем, что шихта для производства пористого заполнителя, содержащая глину, дробленый шунгит, дополнительно содержит жидкое натриевое стекло и сухой торф, при следующем соотношении компонентов, мас. %: глина монтмориллонитовая 85,7-90,3; дробленый шунгит, просеянный через сито с размером отверстий 5 мм, 7,0-11,0; жидкое натриевое стекло с силикатным модулем 3,2-3,6 и плотностью 1300-1500 кг/м 2,0-3,0; сухой торф, измельченный до полного прохождения через сито с размером отверстий 2,5 мм, 0,3-0,7.
В таблице приведены составы шихты для производства пористого заполнителя.
В составе шихты для производства пористого заполнителя используют глины монтмориллонитовые, включающие Аl-монтмориллонит и Fe-монтмориллонит (нонтронит).
Подготовленные компоненты шихты дозируют в требуемых количествах и смешивают. Полученную шихту увлажняют до 18-23% и формуют из нее гранулы размером 20-40 мм, которые сушат до влажности не более 6% и обжигают при температуре 1050-1150°С.
Источник информации
1. SU 1209642 А1, 1986.